(57)【特許請求の範囲】
【請求項１】
セラミックスにより構成され、温度差を有する第一媒体と第二媒体とを対向させて送流することにより、前記第一媒体と前記第二媒体との間で熱交換するセラミック熱交換器であって、
前記第一媒体を送流する第一流路及び前記第二媒体を送流する第二流路が形成された胴部と、該胴部の軸方向における両端部に接続され前記第一流路と連通する開口部が形成された蓋部と、を有し、
前記胴部は、前記第一流路の出口側に相当する端部に前記第二媒体を側面部から前記第二流路に導入する入口流路と、前記第一流路の入口側に相当する端部に前記第二媒体を前記第二流路から側面部に排出する出口流路と、を有し、
前記入口流路及び前記出口流路は、前記胴部の側面部から前記第二流路と連通するように形成された溝部と前記蓋部の裏面とにより構成されており、
前記胴部の側面部における中央部に形成された溝部の前記胴部の軸方向の幅が、前記胴部の側面部における両端部に形成された溝部の前記胴部の軸方向の幅よりも大きく形成されている、
ことを特徴とするセラミック熱交換器。
【請求項２】
前記第一流路及び前記第二流路は、一列毎に交互に形成されていることを特徴とする請求項１に記載のセラミック熱交換器。
【請求項３】
前記第一流路及び前記第二流路は、格子状又はハニカム状に形成されていることを特徴とする請求項１に記載のセラミック熱交換器。
【請求項４】
前記第一流路及び前記第二流路の流路断面は、長辺及び短辺により構成されていることを特徴とする請求項３に記載のセラミック熱交換器。
【請求項５】
前記流路断面は、短幅に対する長幅の比率が１．２〜３．０であることを特徴とする請求項４に記載のセラミック熱交換器。
【請求項６】
前記出口流路は、前記入口流路よりも容積が大きく形成されていることを特徴とする請求項１に記載のセラミック熱交換器。
【請求項７】
前記胴部を挿入可能な筒部を有し、該筒部は、前記入口流路と連通するとともに前記第二媒体の入口部を有する入口室と、前記出口流路と連通するとともに前記第二媒体の出口部を有する出口室と、を備えることを特徴とする請求項１に記載のセラミック熱交換器。
【請求項８】
セラミックスにより構成され、温度差を有する第一媒体と第二媒体とを対向させて送流することにより、前記第一媒体と前記第二媒体との間で熱交換するセラミック熱交換器の製造方法であって、
前記第一媒体を送流する第一流路及び前記第二媒体を送流する第二流路を有する胴部の成形体と前記第一流路と連通する開口部を有する蓋部の成形体とを形成する成形工程と、
前記胴部及び前記蓋部の成形体を焼成して前記胴部及び前記蓋部の焼結体を形成する焼成工程と、
前記胴部の焼結体の軸方向における両端部に側面部から前記第二流路と連通する溝部を前記胴部の側面部における中央部に形成された溝部の前記胴部の軸方向の幅が前記胴部の側面部における両端部に形成された溝部の前記胴部の軸方向の幅よりも大きくなるように形成する加工工程と、
前記胴部及び前記蓋部の焼結体の少なくとも一方の接合面に接合剤を塗布する塗布工程と、
前記胴部の焼結体の両端面に前記第一流路と前記開口部とを一致させるように前記蓋部の焼結体を配置して熱処理し、前記胴部及び前記蓋部の焼結体を前記接合剤で一体化する熱処理工程と、
を有することを特徴とするセラミック熱交換器の製造方法。
【発明の詳細な説明】
【技術分野】
【０００１】
本発明は、セラミック熱交換器及びその製造方法に関し、特に、マイクロチャネル式対向流型の熱交換器に適したセラミック熱交換器及びその製造方法に関する。
【背景技術】
【０００２】
セラミックスは、金属よりも軽量であり、熱伝導性に優れていることから、熱交換器に適した素材である。特に、セラミックスは耐熱性にも優れていることから、ガスタービン等の排気ガスのように８００℃を超える高温ガスの熱回収に利用できる素材として期待されている。また、高温領域で一般に使用される金属製のプレートフィン式熱交換器は、熱交換率が高いものの、フィンの形状が複雑であり高価であるという問題がある。一方で、セラミックスは高硬度であるとともに脆性が高いために、複雑な形状に加工することが難しい材料である。かかる性質を備えたセラミックスを使用した熱交換器には、例えば、特許文献１〜特許文献３に記載されたものが既に提案されている。【０００３】
特許文献１に記載されたセラミック熱交換器は、外枠と、該外枠の内部に高温流体及び低温流体を互いに対向して流すために設けられた複数の流体通路と、該流体通路を分離する隔壁とを具備し、該隔壁と前記外枠とが一体的に焼成されてなるセラミックスであり、かつ高温流体及び低温流体との熱交換が前記隔壁を介して行われることを特徴とする。【０００４】
特許文献２に記載されたセラミック熱交換器は、炭化ケイ素粉末と炭素粉末とバインダーとを混合して成る原料混合体を成形して溝付きの板状成形体を複数個作製し、これらの複数の板状成形体を接着剤で仮接合することにより上記溝を細孔として内部に備えた積層体を形成し、得られた積層体について脱バインダー処理を実施して脱脂体とした後に、この脱脂体を加熱し、溶融シリコンを含浸して反応焼結せしめて一体の焼結体とすることを特徴とする。【０００５】
特許文献３に記載されたセラミック熱交換器は、排ガスを内部に導入するためのケーシングと、ケーシングの一端部の外方から内方へと貫通して導入されると共に、ケーシングの他端部の内方から外方へと貫通して延出される複数本のチューブとで構成され、チューブは、その内部が熱媒体で満たされており、排ガスの流れの下流側から上流側へと熱媒体を循環させ、ケーシングと各チューブとの接合部の空隙は、セラミックス原料、または、セラミック固形物およびセラミックス原料でなるセラミックスで充填されていることを特徴とする。
【先行技術文献】
【特許文献】
【０００６】
【特許文献１】特開２００２−１０７０７２号公報
【特許文献２】特開２００５−２８９７４４号公報
【特許文献３】特開平１０−２９８７６号公報
【発明の概要】
【発明が解決しようとする課題】
【０００７】
特許文献１には、互いに対向する流路を格子状に配置したセラミック熱交換器が開示されているが、このセラミック熱交換器に対して高温流体及び低音流体をどのように流路に流入させるかについての具体的な記載がない。また、特許文献２には、溝付きの板状成形体を積層して接合することにより複数の流路を形成したセラミック熱交換器が開示されているが、このセラミック熱交換器は、接合箇所が多く、製造に工数を要するだけでなく、リークを生じ易いという問題がある。さらに、特許文献３には、チューブ式のセラミック熱交換器が開示されているが、このセラミック熱交換器は、チューブとケーシングとの接合が複雑であり、製造に工数を要するだけでなく、リークを生じ易いという問題がある。【０００８】
本発明は、上述した問題点に鑑み創案されたものであり、接合部を低減することにより、容易に製造することができ、リークを低減することができるセラミック熱交換器及びその製造方法を提供することを目的とする。
【課題を解決するための手段】
【０００９】
本発明によれば、セラミックスにより構成され、温度差を有する第一媒体と第二媒体とを対向させて送流することにより、前記第一媒体と前記第二媒体との間で熱交換するセラミック熱交換器であって、前記第一媒体を送流する第一流路及び前記第二媒体を送流する第二流路が形成された胴部と、該胴部の軸方向における両端部に接続され前記第一流路と連通する開口部が形成された蓋部と、を有し、前記胴部は、前記第一流路の出口側に相当する端部に前記第二媒体を側面部から前記第二流路に導入する入口流路と、前記第一流路の入口側に相当する端部に前記第二媒体を前記第二流路から側面部に排出する出口流路と、を有し、前記入口流路及び前記出口流路は、前記胴部の側面部から前記第二流路と連通するように形成された溝部と前記蓋部の裏面とにより構成されており、前記胴部の側面部における中央部に形成された溝部の前記胴部の軸方向の幅が、前記胴部の側面部における両端部に形成された溝部の前記胴部の軸方向の幅よりも大きく形成されている、ことを特徴とするセラミック熱交換器が提供される。
【００１０】
前記第一流路及び前記第二流路は、例えば、一列毎に交互に形成される。また、前記第一流路及び前記第二流路は、例えば、格子状又はハニカム状に形成される。また、前記第一流路及び前記第二流路の流路断面は、長辺及び短辺により構成されていてもよい。さらに、前記流路断面は、短幅に対する長幅の比率が１．２〜３．０であることが好ましい。【００１１】
また、前記出口流路は、前記入口流路よりも容積が大きく形成されていてもよい。
【００１２】
さらに、前記セラミック熱交換器は、前記胴部を挿入可能な筒部を有し、該筒部は、前記入口流路と連通するとともに前記第二媒体の入口部を有する入口室と、前記出口流路と連通するとともに前記第二媒体の出口部を有する出口室と、を備えていてもよい。【００１３】
また、本発明によれば、セラミックスにより構成され、温度差を有する第一媒体と第二媒体とを対向させて送流することにより、前記第一媒体と前記第二媒体との間で熱交換するセラミック熱交換器の製造方法であって、前記第一媒体を送流する第一流路及び前記第二媒体を送流する第二流路を有する胴部の成形体と前記第一流路と連通する開口部を有する蓋部の成形体とを形成する成形工程と、前記胴部及び前記蓋部の成形体を焼成して前記胴部及び前記蓋部の焼結体を形成する焼成工程と、前記胴部の焼結体の軸方向における両端部に側面部から前記第二流路と連通する溝部を前記胴部の側面部における中央部に形成された溝部の前記胴部の軸方向の幅が前記胴部の側面部における両端部に形成された溝部の前記胴部の軸方向の幅よりも大きくなるように形成する加工工程と、前記胴部及び前記蓋部の焼結体の少なくとも一方の接合面に接合剤を塗布する塗布工程と、前記胴部の焼結体の両端面に前記第一流路と前記開口部とを一致させるように前記蓋部の焼結体を配置して熱処理し、前記胴部及び前記蓋部の焼結体を前記接合剤で一体化する熱処理工程と、を有することを特徴とするセラミック熱交換器の製造方法が提供される
【発明の効果】
【００１４】
上述した本発明のセラミック熱交換器及びその製造方法によれば、セラミック熱交換器を胴部と蓋部とにより構成し、これらを接合した構造としたことにより、胴部と蓋部とを接合するだけでセラミック熱交換器を製造することができ、接合部を低減することができ、容易に熱交換器を製造することができ、リークを低減することができる。
【図面の簡単な説明】
【００１５】
【図１】本発明に係るセラミック熱交換器の一実施形態を示す図であり、（Ａ）は側面図、（Ｂ）は図１（Ａ）におけるＢ矢視図、である。
【図２】図１（Ａ）に示したセラミック熱交換器の断面図であり、（Ａ）はＳＡ‐ＳＡ断面図、（Ｂ）はＳＢ‐ＳＢ断面図、である。
【図３】本発明に係るセラミック熱交換器の製造方法を用いて得られる焼結体を示す図であり、（Ａ）は焼成工程後の胴部の焼結体、（Ｂ）は加工工程後の胴部の焼結体、（Ｃ）は塗布工程後の胴部の焼結体及びこれに一致させる蓋部の焼結体、を示している。
【図４】本発明に係るセラミック熱交換器の使用状態を示す図であり、（Ａ）は第一使用例、（Ｂ）は第二使用例、を示している。
【図５】本発明に係るセラミック熱交換器の変形例を示す図であり、（Ａ）は第一変形例を示す側面図、（Ｂ）は第二変形例を示す断面図、である。
【図６】本発明に係るセラミック熱交換器の第三変形例を示す図であり、（Ａ）は胴部の端面、（Ｂ）は蓋部の端面、（Ｃ）はセラミック熱交換器の端面、を示している。
【図７】本発明に係るセラミック熱交換器の他の変形例を示す図であり、（Ａ）は第四変形例、（Ｂ）は第五変形例、である。
【発明を実施するための形態】
【００１６】
以下、本発明の実施形態について図１〜図７を用いて説明する。ここで、図１は、本発明に係るセラミック熱交換器の一実施形態を示す図であり、（Ａ）は側面図、（Ｂ）は図１（Ａ）におけるＢ矢視図、である。また、図２は、図１（Ａ）に示したセラミック熱交換器の断面図であり、（Ａ）はＳＡ‐ＳＡ断面図、（Ｂ）はＳＢ‐ＳＢ断面図、である。
【００１７】
図１及び図２に示したセラミック熱交換器１は、セラミックスにより構成され、温度差を有する第一媒体（以下、「高温媒体」とする。）と第二媒体（以下、「低温媒体」とする。）とを対向させて送流することにより、高温媒体と低温媒体との間で熱交換するセラミック熱交換器１であって、高温媒体を送流する第一流路２１及び低温媒体を送流する第二流路２２が形成された胴部２と、胴部２の両端部２ａ，２ｂに接続され第一流路２１と連通する開口部３１が形成された蓋部３と、を有し、胴部２は、第一流路２１の出口側に相当する端部２ａに低温媒体を側面部から第二流路２２に導入する入口流路２３と、第一流路２１の入口側に相当する端部２ｂに低温媒体を第二流路２２から側面部に排出する出口流路２４と、を有する。
【００１８】
前記胴部２は、高温媒体と低温媒体とを対向させて送流する機能を有する。具体的には、図１及び図２に示したように、胴部２は円柱形状をなしたセラミック焼結体であり、軸方向に複数の貫通孔が形成されている。かかる貫通孔は、例えば、図１（Ｂ）に示したように、格子状に形成されており、一列毎に交互に第一流路２１及び第二流路２２が設定される。
【００１９】
なお、前記胴部２に用いられるセラミック焼結体としては、アルミナ，ジルコニア等の酸化物セラミックス及び窒化珪素，炭化珪素等の非酸化物セラミックスが使用可能である。酸化物セラミックスは、高温での耐酸化性に優れ、非酸化物セラミックスは、熱膨張率が低いため、高温での機械的特性に優れる。特に、セラミック熱交換器の性能を高めるため、胴部２には、熱伝導率が高く、高温強度に優れた炭化珪素を用いることが好ましい。
【００２０】
前記第一流路２１は、図２（Ａ）に示すように、胴部２の軸方向全体に渡って形成された貫通孔であり、高温媒体を胴部２の軸方向に沿って送流する。すなわち、高温媒体は、胴部２の端部２ｂ側の端面から胴部２内に流入し、端部２ａ側の端面から胴部２外に流出する。
【００２１】
前記第二流路２２は、図２（Ｂ）に示すように、胴部２の軸方向の両端部２ａ，２ｂを除く部分に渡って形成された貫通孔であり、低温媒体を胴部２の軸方向に沿って高温媒体の送流方向と対向する方向に送流する。また、第二流路２２の上流側（端部２ａ側）には入口流路２３が形成され、下流側（端部２ｂ側）には出口流路２４が形成されている。したがって、低温媒体は、胴部２の端部２ａの側面部から胴部２内に流入し、第二流路２２を通過して端部２ｂの側面部から胴部２外に流出する。
【００２２】
前記入口流路２３及び出口流路２４は、胴部２の側面部から第二流路２２と連通するように形成された溝部２３ａ，２４ａと蓋部３の裏面３ａとにより構成される。溝部２３ａ，２４ａは、図１（Ａ）及び図１（Ｂ）に示すように、胴部２の側面部から第二流路２２の列の全域に渡って形成されている。また、図１（Ａ）に示すように、溝部２３ａ，２４ａは、形成される位置によって幅Ｄａ，Ｄｂが調整される。かかる幅Ｄａ，Ｄｂは、例えば、第二流路２２の流路断面積に応じて、中央部の幅Ｄａ，Ｄｂが大きく、両端部の幅Ｄａ，Ｄｂが小さくなるように形成され、低温媒体を各第二流路２２に略均等に送流できるように構成される。
【００２３】
また、入口流路２３及び出口流路２４は、図２（Ｂ）に示すように、第二流路２２の上流及び下流側に配置されたバッファ空間としても作用する。低温媒体は、入口流路２３から胴部２内に流入し、第二流路２２の通過時に第一流路２１との間に形成された隔壁を介して高温媒体と熱交換され、昇温した低温媒体は出口流路２４から胴部２外に流出する。したがって、出口流路２４に到達した低温媒体は、胴部２内に流入したときよりも熱膨張しているため、出口流路２４は、入口流路２３よりも容積が大きくなるように形成されている。すなわち、溝部２３ａ，２４ａは、出口流路２４の幅Ｄｂ＞入口流路２３の幅Ｄａとなるように形成されている。
【００２４】
前記蓋部３は、胴部２の両端面に接続され、第一流路２１と第二流路２２とを仕切る機能を有する。具体的には、図１及び図２に示したように、蓋部３は、胴部２よりも大きな径を有する円板形状をなしたセラミック焼結体であり、第一流路２１が形成された列の外形に沿って開口部３１が形成されている。セラミックスとしては、例えば、窒化珪素や炭化珪素を主成分としたものが使用され、これらに限定されるものではないが、胴部２と同じセラミックスを使用することが好ましい。なお、蓋部３の形状は、図示した円板形状に限定されるものではなく、四角形状・角丸四角形状・楕円形状・多角形状等であってもよいし、セラミック熱交換器１を取り付ける部分に適した形状に形成してもよい。
【００２５】
前記開口部３１は、第一流路２１と連通し、第二流路２２・入口流路２３・出口流路２４とは連通しないように蓋部３に形成される。図１（Ｂ）では、開口部３１は、第一流路２１が形成された列の第一流路２１の外枠形状を結んだ長方形状に形成されているが、かかる形状に限定されるものではなく、例えば、各列の長さが略同じとなるように形成されていてもよい。
【００２６】
次に、本発明に係るセラミック熱交換器１の製造方法について説明する。ここで、図３は、本発明に係るセラミック熱交換器の製造方法を用いて得られる焼結体を示す図であり、（Ａ）は焼成工程後の胴部の焼結体、（Ｂ）は加工工程後の胴部の焼結体、（Ｃ）は塗布工程後の胴部の焼結体及びこれに一致させる蓋部の焼結体、を示している。なお、図３（Ａ）〜（Ｃ）においては、胴部２の入口流路２３側の端面を図示している。
【００２７】
本発明に係るセラミック熱交換器１の製造方法は、セラミックスにより構成され、温度差を有する高温媒体と低温媒体とを対向させて送流することにより、高温媒体と低温媒体との間で熱交換するセラミック熱交換器１の製造方法であり、高温媒体を送流する第一流路２１及び低温媒体を送流する第二流路２２を有する胴部２の成形体と第一流路２１と連通する開口部３１を有する蓋部の成形体とを形成する成形工程と、胴部２及び蓋部３の成形体を焼成して胴部２の焼結体２０及び蓋部３の焼結体３０を形成する焼成工程と、胴部２の焼結体２０の両端部２ａ，２ｂに側面部から第二流路２２と連通する溝部２３ａ，２４ａを形成する加工工程と、胴部２の焼結体２０及び蓋部３の焼結体３０の少なくとも一方の接合面に接合剤４を塗布する塗布工程と、胴部２の焼結体２０の両端面に第一流路２１と開口部３１とを一致させるように蓋部３の焼結体３０を配置して熱処理し、胴部２の焼結体２０及び蓋部３の焼結体３０を接合剤４で一体化する熱処理工程と、を有する。
【００２８】
前記成形工程は、胴部２の成形体及び蓋部３の成形体を形成する工程である。具体的には、胴部２の成形体については、セラミック粉体とバインダーと水とを混合し、ニーダー等の攪拌混合機を用いて混練した粘土状の坏土を、図３（Ａ）に示すような、格子状に複数の貫通孔（第一流路２１及び第二流路２２）を備えた円柱形状を形成可能な金型を用いて押し出すことによって得ることができる。また、蓋部３の成形体については、セラミック粉体にバインダーを添加してスラリーとした後、噴霧乾燥して造粒した顆粒を、図３（Ｃ）に示すような、開口部３１を有する円板形状に形成可能な金型に充填して所定の条件で加圧することによって得ることができる。なお、成形方法は、上述した方法に限定されるものではなく、静水圧プレス成形法（ラバープレス成形法）を用いて成形した後に切削加工を施したり、鋳込み成形法を用いたりしてもよい。また、得られた成形体に必要に応じて切削加工を施してよいことはいうまでもない。
【００２９】
ここで、具体的にセラミックスの材質として炭化珪素を用いた例について説明する。まず、胴部２については、平均粒径が０．５〜１０μｍであり、純度が９９〜９９．８％の炭化珪素１次原料に、炭素（Ｃ）及びホウ素（Ｂ）とともに、アルミナ（Ａｌ２Ｏ３），イットリア（Ｙ２Ｏ３），マグネシア（ＭｇＯ）等の焼結助剤を添加し、さらにこれをニーダーなどの攪拌混合機に、ポリエチレングリコール，ポリエチレンオキサイド等のバインダー及び水とともに適量投入して、混合することにより、押出成形に用いることが可能な粘土状の坏土を得る。そして、この坏土を前述した金型を用いて押し出すことにより、成形体を得ることができる。
【００３０】
また、蓋部３については、平均粒径が０．５〜１０μｍであり、純度が９９〜９９．８％の炭化珪素１次原料に、炭素（Ｃ）及びホウ素（Ｂ）とともに、アルミナ（Ａｌ２Ｏ３），イットリア（Ｙ２Ｏ３），マグネシア（ＭｇＯ）などの焼結助剤を添加し、ポリエチレングリコール，ポリエチレンオキサイド等のバインダーを適量添加してスラリーとした後、このスラリーを噴霧乾燥法（スプレードライ法）にて造粒して顆粒を得る。そして、この顆粒を前述した金型に充填して所定の条件で加圧することによって、成形体を得ることができる。
【００３１】
前記焼成工程は、胴部２及び蓋部３の成形体を焼成して胴部２の焼結体２０及び蓋部３の焼結体３０を形成する工程である。具体的には、胴部２及び蓋部３の成形体を焼成炉に入れて、セラミック粉体の材質に合わせた、所定の雰囲気，温度及び保持時間で焼成することにより、図３（Ａ）に示した格子状に複数の貫通孔（第一流路２１及び第二流路２２）を備えた円柱形状の胴部２の焼結体２０及び図３（Ｃ）に示した開口部３１を有する円板形状の蓋部３の焼結体３０を得ることができる。セラミックスの材質が炭化珪素であるときには、非酸化雰囲気中１８００〜２２００℃の温度で焼成することにより、各焼結体を得ることができる。
【００３２】
前記加工工程は、入口流路２３及び出口流路２４を構成する溝部２３ａ，２４ａを形成する工程である。具体的には、胴部２の焼結体２０の両端部２ａ，２ｂに第二流路２２と連通する溝部２３ａ，２４ａを形成する。なお、胴部２の両端部２ａ，２ｂにおける溝部２３ａ，２４ａの幅Ｄａ，Ｄｂは、例えば、図１（Ａ）に示したように設定される。一般にセラミックスは、高硬度であるとともに脆性が高く、加工の難しい材料であるが、本発明の加工工程では、胴部２の両端部２ａ，２ｂを側面部から真っ直ぐに切削又は研磨するだけでよいため、加工が容易であり、胴部２の焼結体２０を破損することなく溝部２３ａ，２４ａを形成することができ、加工工程後の胴部２の焼結体２０の端部２ａ側の端面は、図３（Ｂ）に示すようになっている。
【００３３】
前記塗布工程は、胴部２の焼結体２０及び蓋部３の焼結体３０の少なくとも一方の接合面に接合剤４を塗布する工程である。接合剤４には、例えば、ガラス質の釉薬が使用される。かかる接合剤４は、接合面である胴部２の焼結体２０の両端面に刷毛等により塗布する。塗布工程後の胴部２の焼結体２０の端部２ａ側の端面は、塗布した部分を図３（Ｃ）に網掛けで示したようになっている。なお、胴部２の焼結体２０に接合剤４を塗布するときには、第二流路２２及び溝部２３ａに接合剤４が流入しないようにすることが好ましい。また、接合面である蓋部３の焼結体３０の裏面３ａに必要に応じてマスキング等を施しながら接合剤４を塗布してもよく、胴部２の焼結体２０及び蓋部３の焼結体３０の両方の接合面に接合剤４を塗布してもよい。
【００３４】
前記熱処理工程は、胴部２の焼結体２０及び蓋部３の焼結体３０を一体化して図１及び図２に示したセラミック熱交換器１を得る工程である。具体的には、接合剤４を塗布した胴部２の焼結体２０の両端面に第一流路２１と開口部３１とが一致して連通するように蓋部３の焼結体３０を配置して、熱処理することによって胴部２の焼結体２０と蓋部３の焼結体３０とを接合剤４で一体化させる。
【００３５】
かかる本発明のセラミック熱交換器１の製造方法によれば、熱処理後に得られるセラミック熱交換器１においてリークを生じ易い接合部が、胴部２の両端面の２ヶ所に低減することができ、リークが生じる可能性を低減することができる。また、胴部２の焼結体２０の両端面又は蓋部３の焼結体３０の裏面３ａの少なくとも一方の接合面に接合剤４を塗布して、胴部２の焼結体２０の第一流路２１と蓋部３の焼結体３０の開口部３１とが連通するように配置して熱処理することによって一体化させるだけでよいため、容易に胴部２の焼結体２０及び蓋部３の焼結体３０を接合することができ、作業工数を低減することができる。さらに、第二流路２２に低温媒体を流通させる入口流路２３及び出口流路２４は、胴部２の焼結体２０の両端部２ａ，２ｂに溝部２３ａ，２４ａを形成して、蓋部３の焼結体３０と接合するだけで形成することができるため、脆性が高くて加工の難しいセラミックスにも適用することができる加工方法を選択することができ、容易に加工することができる。
【００３６】
次に、本発明に係るセラミック熱交換器１の使用例について説明する。ここで、図４は、本発明に係るセラミック熱交換器の使用状態を示す図であり、（Ａ）は第一使用例、（Ｂ）は第二使用例、を示している。なお、図１及び図２に示した構成部品と同じ部品については、同じ符号を付し重複した説明を省略する。
【００３７】
図４（Ａ）及び（Ｂ）に示すセラミック熱交換器１の使用例は、胴部２を挿入可能な筒部５を有し、筒部５は、入口流路２３と連通するとともに低温媒体の入口部５１ａを有する入口室５１と、出口流路２４と連通するとともに低温媒体の出口部５２ａを有する出口室５２と、を備えている。
【００３８】
図４（Ａ）に示した第一使用例は、低温媒体をセラミック熱交換器１の側面部側から流出入させるようにしたものである。具体的には、セラミック熱交換器１の蓋部３の間に筒部５を装着し、その両端部に高温媒体を案内する案内流路６をボルト等の締結具８により接続している。また、蓋部３と案内流路６との間には弾性体７が配置されている。筒部５及び案内流路６は、一般に金属製であるため、セラミック熱交換器１と熱膨張差を生じる場合があり、この熱膨張差を弾性体７で吸収するようにしている。弾性体７は、シール性能に富んだゴム部材であってもよいし、他の部分でシール性が担保されている場合にはバネ部材であってもよい。
【００３９】
筒部５は、内周面に凸部５３を有し、かかる凸部５３により入口室５１と出口室５２とを形成している。また、凸部５３の内径は、セラミック熱交換器１の胴部２の外径よりも若干大きく形成されており、この隙間によりセラミック熱交換器１と筒部５の熱膨張差に対応することができる。また、凸部５３の軸方向幅Ｄｃは、例えば、図４（Ａ）に示したように、入口流路２３及び出口流路２４と重ならないように形成される。勿論、入口流路２３と出口流路２４の容積を同じ大きさに形成して（溝部２３ａの幅Ｄａ＝溝部２４ａの幅Ｄｂの状態）、凸部５３の被せ具合（凸部５３の形成位置及び軸方向幅Ｄｃの長さ）によって、入口流路２３と出口流路２４のバッファ空間の容積を調整するようにしてもよい。また、筒部５は、例えば、軸方向に複数に分割可能に構成されており、それらを密封状態に連結することにより、セラミック熱交換器１の胴部２に装着される。なお、入口部５１ａ及び出口部５２ａは、それぞれ入口室５１及び出口室５２に１個ずつ形成されていてもよいし、放射状に複数個ずつ形成されていてもよい。
【００４０】
かかる第一使用例では、高温媒体は、セラミック熱交換器１の軸方向に送流され、出口流路２４が形成された端部２ｂ側から第一流路２１に進入し、入口流路２３が形成された端部２ａ側から外部に送流される。また、低温媒体は、筒部５の入口部５１ａから入口室５１内に送流され、セラミック熱交換器１の側面部に形成された入口流路２３から第二流路２２に進入し、胴部２内で高温媒体と熱交換されて出口流路２４・出口室５２・出口部５２ａを介して外部に送流される。高温媒体は、例えば、８００℃以上の排気ガスであり、低温媒体は、例えば、エンジン等の内燃機関に供給される１５０〜２００℃程度の圧縮空気である。本発明のセラミック熱交換器１を使用することにより、低温媒体である圧縮空気は、例えば、５００℃程度にまで昇温される。
【００４１】
図４（Ｂ）に示した第二使用例は、低温媒体をセラミック熱交換器１の軸方向から流出入させるようにしたものである。具体的には、セラミック熱交換器１の高温媒体の上流側に入口を縮径させるアダプタ９を接続し、下流側の蓋部３とアダプタ９のフランジ部９１の間に筒部５を装着し、その両端部に高温媒体を案内する案内流路６を配置したものである。アダプタ９は、例えば、円錐面をなした環状の構造体である。また、アダプタ９は、例えば、セラミック熱交換器１と同様のセラミックス素材で構成され、接合工程により胴部２に接合される。なお、アダプタ９が金属製の場合には、ボルト等の締結具により胴部２に接続すればよい。
【００４２】
筒部５は、第一使用例と同様に、入口部５１ａ・入口室５１・凸部５３・出口部５２ａ・出口室５２を有する。加えて、第二使用例では、入口室５１及び出口室５２の外周に低温媒体の導入路５４が形成されている。すなわち、筒部５は、二重壁構造をなし、外周側の空間を低温媒体の導入路５４として使用し、内周側の空間をセラミック熱交換器１の設置スペース及び低温媒体の導出路（出口室５２）として使用している。また、筒部５の高温媒体の上流側には内側に突出した段差部５５が形成されており、この段差部５５に導入路５４の導入口５４ａ及び出口室５２の出口部５２ａが、セラミック熱交換器１の軸方向に形成されている。また、段差部５５は、アダプタ９のフランジ部９１と弾性体７を介して当接するように構成されるとともに、高温媒体の上流側の案内流路６が一体に形成されている。かかる構成により、セラミック熱交換器１を筒部５の高温媒体の下流側から挿入して筒部５内の段差部５５に当接させ、締結具８により筒部５と案内流路６とを連結するだけで、セラミック熱交換器１を高温媒体の案内流路６に据え付けることができる。
【００４３】
かかる第二使用例では、高温媒体は、セラミック熱交換器１の軸方向に送流され、アダプタ９を経由して第一流路２１に進入し、入口流路２３が形成された端部２ａ側から外部に送流される。また、低温媒体は、筒部５の導入路５４の導入口５４ａから入口部５１ａを経由して入口室５１内に送流され、セラミック熱交換器１の側面部に形成された入口流路２３から第二流路２２に進入し、胴部２内で高温媒体と熱交換されて出口流路２４・出口室５２・出口部５２ａを介して外部に送流される。
【００４４】
上述した第一使用例及び第二使用例では、低温媒体を筒部５の側面部又は高温媒体の上流側の軸方向から流出入させる場合について説明したが、本発明はこれらに限定されるものではなく、例えば、低温媒体を高温媒体の下流側の軸方向から流出入させるようにしてもよいし、低温媒体の流出入のいずれか一方を側面部方向とし他方を軸方向としてもよいし、低温媒体を高温媒体の下流側の軸方向から流入させて上流側の軸方向から流出させるようにしてもよい。
【００４５】
続いて、本発明に係るセラミック熱交換器１の変形例について説明する。ここで、図５は、本発明に係るセラミック熱交換器の変形例を示す図であり、（Ａ）は第一変形例を示す側面図、（Ｂ）は第二変形例を示す断面図、である。また、図６は、本発明に係るセラミック熱交換器の第三変形例を示す図であり、（Ａ）はセラミック熱交換器の端面、（Ｂ）は胴部の端面、（Ｃ）は蓋部の端面、を示している。なお、各図において、図１及び図２に示した構成部品と同じ部品については、同じ符号を付し重複した説明を省略する。
【００４６】
図５（Ａ）に示した第一変形例は、入口流路２３及び出口流路２４における溝部２３ａ，２４ａの幅Ｄａ，Ｄｂをそれぞれ均等に形成したものである。なお、入口流路２３及び出口流路２４における溝部２３ａ，２４ａの幅Ｄａ，Ｄｂは、中央部を狭くして両端部付近を広くしてもよい等、設計条件や使用条件により種々の形状に変形できることは勿論である。
【００４７】
図５（Ｂ）に示した第二変形例の断面図は、図２（Ｂ）に示したＳＢ−ＳＢ断面図に相当する。かかる第二変形例は、入口流路２３及び出口流路２４における溝部２３ａ，２４ａの各幅Ｄａ，Ｄｂを溝形成方向の中心部で最大値となるように湾曲させたものである。かかる湾曲の程度は、例えば、第二流路２２や各溝部２３ａ，２４ａの流路断面積に応じて、低温媒体を各第二流路２２に略均等に送流できるように構成される。なお、入口流路２３及び出口流路２４における溝部２３ａ，２４ａの各幅Ｄａ，Ｄｂは、溝形成方向の中心部で最小値となるように湾曲させてもよい、溝形成方向の一方向に傾斜して狭く又は広くなるように形成してもよい等、設計条件や使用条件により種々の形状に変形できることは勿論である。
【００４８】
図６に示した第三変形例は、胴部２の貫通孔をハニカム状に形成したものである。図６（Ａ）に示すように、第三変形例の各貫通孔は、六角形断面を有し、ハニカム状に配置されており、一列毎に交互に第一流路２１及び第二流路２２が設定されている。また、低温媒体の流路を構成する第二流路２２の列には、入口流路２３を構成する溝部２３ａが第二流路２２と連通するように側面部から側面部まで形成されている。溝部２３ａは、第一流路２１と連通しないように、第二流路２２の六角形断面の一辺に形成される。なお、図示しないが、出口流路２４側も同様の形状をなしている。
【００４９】
また、蓋部３は、図６（Ｂ）に示すように、高温媒体の流路を構成する第一流路２１と連通する開口部３１が形成されている。開口部３１は、第一流路２１が形成された列の第一流路２１の外枠形状を結んだ形状に形成されている。かかる蓋部３を、図６（Ａ）に示した胴部２に接合すると、図６（Ｃ）に示したように、高温媒体が胴部２及び蓋部３を貫通して送流される第一流路２１と、低温媒体が胴部２の側面部から流出入して高温媒体と対向する方向に送流される第二流路２２とが構成される。なお、上述した第三変形例のその他の部分の形状、製造方法及び使用例は、図１〜図４に示した実施形態と同様であるため、ここでは詳細な説明を省略する。
【００５０】
さらに、本発明に係るセラミック熱交換器１の他の変形例について説明する。ここで、図７は、本発明に係るセラミック熱交換器の他の変形例を示す図であり、（Ａ）は第四変形例、（Ｂ）は第五変形例、である。また、図７（Ａ）及び（Ｂ）は、セラミック熱交換器１における胴部２の端面（蓋部３を外した状態）を図示したものである。なお、上述した実施形態と同じ構成部品については、同じ符号を付して重複した説明を省略する。
【００５１】
図７（Ａ）に示した第四変形例は、第一流路２１及び第二流路２２の流路断面を長方形に構成したものである。すなわち、第一流路２１の流路断面は一対の長辺２１ａ及び一対の短辺２１ｂにより構成され、第二流路２２の流路断面は一対の長辺２２ａ及び一対の短辺２２ｂにより構成されている。かかる構成により、隔壁数を少なくすることができ、加工を容易にすることができるとともに熱交換器の軽量化を図ることができる。また、かかる構成により、第一流路２１及び第二流路２２の伝熱面積を増加させることができるとともに水力直径（伝熱計算で使用する流路断面の代表寸法）を小さくすることができ、熱伝達率を向上させることができる。
【００５２】
また、図示したように、第一流路２１及び第二流路２２の流路断面は、長幅Ｘと短幅Ｙとを有する長方形により構成されている。かかる流路断面は、例えば、短幅Ｙに対する長幅Ｘの比率（長幅Ｘ／短幅Ｙ）が１．２〜３．０に設定される。長幅Ｘ／短幅Ｙの比率が１．２より小さい場合には、加工抵抗が大きく、特定の流路断面を形成することが困難である。また、長幅Ｘ／短幅Ｙの比率が３．０より大きい場合には、短幅Ｙよりも長幅Ｘの方が収縮し易く、流路断面が変形し易くなってしまう。なお、第一流路２１及び第二流路２２の流路断面の形状が同じ場合について説明したが、一方を正方形とし、他方を長方形に構成にしてもよいし、長幅Ｘと短幅Ｙとの比率を異なるように構成してもよい。
【００５３】
図７（Ｂ）に示した第五変形例は、第一流路２１及び第二流路２２の流路断面を長幅Ｘと短幅Ｙとを有する六角形により構成したものである。すなわち、第一流路２１の流路断面は一対の長辺２１ａ及び二対の短辺２１ｂにより構成され、第二流路２２の流路断面は一対の長辺２２ａ及び二対の短辺２２ｂにより構成されている。かかる構成により、隔壁数を少なくすることができ、加工を容易にすることができるとともに熱交換器の軽量化を図ることができる。また、かかる構成により、第一流路２１及び第二流路２２の伝熱面積を増加させることができるとともに水力直径（伝熱計算で使用する流路断面の代表寸法）を小さくすることができ、熱伝達率を向上させることができる。なお、長幅Ｘと短幅Ｙとの比率については、図７（Ａ）に示した第四変形例と同じであるため、ここでは重複した説明を省略する。
【００５４】
本発明は上述した実施形態に限定されず、第三変形例に第一変形例や第二変形例を適用してもよい等、本発明の趣旨を逸脱しない範囲で種々変更が可能であることは勿論である。
【図１】
0005514190.tif 000002
【図２】
0005514190.tif 000003
【図３】
0005514190.tif 000004
【図４】
0005514190.tif 000005
【図５】
0005514190.tif 000006
【図６】
0005514190.tif 000007
【図７】
0005514190.tif 000008